(57)【特許請求の範囲】
【請求項１】
下記の式（１）で表されることを特徴とするインクジェット油性インク用黒色アゾ含鉄染料。
【化１】
0006727647.tif 000025
（式（１）中、Ｒ１は、同一または異なり、水素原子、炭素数１〜１２のアルキル基であり、Ｒ２、Ｒ３は、同一または異なり、炭素数３〜１０のアルキル基であり、Ａ＋は炭素数３〜１８のアルキル基を有する一価のアンモニウムイオンまたはグアニジン誘導体のアンモニウムイオンを示す。）
【請求項２】
前記アゾ含鉄染料が、下記の式（２）
【化２】
0006727647.tif 000026
（式（２）中、Ｒ２、Ｒ３は、同一または異なり、炭素数３〜１０のアルキル基であり、
Ａ＋は、式（３）
【化３】
0006727647.tif 000027
（式（３）中、Ｒ４、Ｒ６は、同一または異なり、水素原子、炭素数１〜８のアルキル基を示し、Ｒ５は、炭素数１〜１８のアルキル基を示す。）
で表すアンモニウムイオンまたは式（４）
【化４】
0006727647.tif 000028
（式（４）中、Ｒ７、Ｒ８は、同一または異なり、水素原子、炭素数１〜８のアルキル基を示す。）
で表すグアニジン誘導体のアンモニウムイオンである。）
で表されるものである請求項１記載のアゾ含鉄染料。
【請求項３】
前記式（１）または式（２）で表すアゾ含鉄染料が、メチルエチルケトンに対して、７重量％の濃度の溶液にしたときの電気伝導度Ｋが、０．３〜２．６ｍＳ／ｃｍである請求項１または２記載のアゾ含鉄染料。
【請求項４】
前記式（１）または式（２）で表すアゾ含鉄染料のアルカリ金属イオンが１０００ｐｐｍ以下である請求項１〜３いずれか記載のアゾ含鉄染料。
【請求項５】
請求項１〜４いずれか記載のアゾ含鉄染料と油性液媒体とを少なくとも有することを特徴とする油性インク組成物。
【請求項６】
前記記載の油性インク組成物がインクジェット用油性インク組成物である請求項５記載の油性インク組成物。
【発明の詳細な説明】
【技術分野】
【０００１】
本発明は、油溶性黒色着色剤である特定構造のアゾ含鉄染料、産業用インクジェット油性インク用着色剤に好適なアゾ含鉄染料、並びに特定構造のアゾ含鉄染料を少なくとも含有する油性インク組成物、詳しくは、産業用インクジェットインクに用いられている、荷電制御式インクジェットに最適化されたアゾ含鉄染料を少なくとも含有する油性インク組成物に関するものである。
【背景技術】
【０００２】
筆記具用、記録計用及びインクジェットプリンターに用いる油性インクは、ガラス板、金属板、プラスチック板などの平滑な非吸収面においても筆跡が良好に定着するように処方されており、着色剤と、有機溶剤と、定着剤としての有機溶剤に可溶な樹脂とを含有し、近年では、低毒性のアルコールやプロピレングリコールモノアルキルエーテルなどを溶剤として用いるものが盛んに検討されている。
【０００３】
そして、着色剤としては、顔料を用いたものと、油溶性染料を用いたものがある。顔料を用いた場合には、筆跡が光に曝されたり熱が付与されても変色し難いが、一般に下地となる紙面などを隠蔽するので、比較的発色性が弱いとされている。一方、着色剤に油溶性染料を用いた場合には、下地を隠蔽しないので、その反射光を得るため、筆跡の発色性に優れているが、染料が光や熱によって変化してしまうことがあり、顔料を使用した筆跡に比べて耐光性や耐熱性に劣っている。
【０００４】
アルコール系有機溶媒に対する溶解性に優れた黒色油溶性染料としては、例えばアゾ含クロム染料のアミン塩およびニグロシン染料またはその有機酸塩など知られている。
【０００５】
しかしながら、アルコール可溶性のアゾ含クロム染料（例えば、Ｃ．Ｉ．ＳＯＬＶＥＮＴ  ＢＬＡＣＫ  ２３、２７、２８、２９、３５、４５）を用いた油性インクは、環境上問題となるクロムなどの重金属を含み安全性および環境汚染の観点から問題がある。またニグロシン系の塩基性染料を用いたインクは、経時安定性などが不十分である。そのため、含金属染料の良好な特性を持ちながら、そのような重金属を含有しない油溶性含金属染料が望まれている。
【０００６】
インクジェット記録方式は、コンティニュアス方式とオンデマンド方式の二つに大別される。ここで、コンティニュアス方式とは、インク液滴を連続的に飛翔させ、電気的な力で飛翔進路を偏向させることにより、記録画像形成に必要なインク液滴のみを被記録媒体に着弾させ、残りのインク液滴を回収して繰り返し利用することを特徴としたインクジェット記録方式である。一方、オンデマンド方式とは、記録画像形成に必要なインク液滴のみを間欠的に飛翔させて、そのまま被記録媒体に着弾させることを特徴としたインクジェット記録方式である。
【０００７】
この様な原理上の違いから、コンティニュアス方式の記録装置は、インクを加圧下でノズルから直接噴射または超音波により小液滴として飛翔させる装置の他にも、飛翔進路を偏向させるための、インク液滴を帯電および偏向させる電極が必要となり、オンデマンド方式の記録装置と比較して、構成は複雑で大掛かりとなる。しかしながら、常にインク液滴を飛翔させておくと、タイミングを計って飛翔させるよりも応答性に優れるために、より高速での記録が可能となり、また、乾燥の速いインクを用いても、吐出信頼性が高いという特徴がある。そこで、大量の被記録媒体があり、長時間にわたって記録を行う分野、また、非吸収性の被記録媒体のために速乾燥性のインクが必要となる分野において、主に産業用として使用されている。
【０００８】
コンティニュアス方式インクジェット用のインク成分は、揮発性である１種以上の溶媒中に、油溶性染料、樹脂または結合剤、場合により１種以上の導電剤、及び更に様々な添加剤で構成される。
【０００９】
このような試みとしては、特許文献１：油溶性含金属染料、ニトロセルロース、可塑剤から主としてなり、溶剤が炭素数１〜４の低級アルコールまたは該低級アルコールと他の有機溶剤との混合物であるジェットプリンター用インキ組成物において、プロピレングリコールモノメチルエーテル及び／またはプロピレングリコールモノエチルエーテルをインキ中、５〜３０重量％含有させたジェットプリンター用インキ組成物。特許文献２：ケトン系溶剤および油性染料を含有するインクジェットプリンター用のインクであって、更にスチレンアクリル樹脂、塩素化ポリオレフィン樹脂、ジメチルシリコンオイルおよびエポキシ樹脂を含んで成ることを特徴とするインクジェット用インク。特許文献３：重金属錯体構造の油溶性染料とバインダー樹脂と溶剤からなる荷電制御型インクジェットプリンター用インクにおいて、前記溶剤がエチルアルコールと１，３−ジオキソラン、２−メチルフラン及びフランから選ばれる含酸素環状炭化水素とであることを特徴とする荷電制御型インクジェットプリンター用インク。特許文献４：金属錯塩染料、合成樹脂、有機溶剤を含有するジェットプリンター用インキにおいて、合成樹脂中にテルペン・フェノール系共重合樹脂とスチレン・アクリル系共重合樹脂を含有することを特徴とするジェットプリンター用インキが挙げられる。
【００１０】
上記に示す様に、インクジェット用油性インクにおいて、油溶性含金属染料が広く用いられているが、クロム錯塩またはコバルト錯塩がほとんどで、これらの重金属を含有しない油溶性含金属染料、特に溶解性が良好な黒色染料が存在しない。産業上、用途においては、黒色染料が非常に重要であるため、環境上問題のあるクロムやコバルトを含有しない溶解性の良好な、油溶性黒色染料が望まれている。
【先行技術文献】
【特許文献】
【００１１】
【特許文献１】特開平１０−２０４３４６号公報
【特許文献２】特開２０１２−７２２３６号公報
【特許文献３】特開２００５−１８７７４５号公報
【特許文献４】特開平０５−７０７２４公報
【発明の概要】
【発明が解決しようとする課題】
【００１２】
本発明は、前記課題を解決するためになされたもので、油溶性溶剤に対し、実用的に、充分溶解性を示し、良好な黒色を示すアゾ含鉄染料であり、産業用インクジェット油性インク用黒色着色剤に好適なアゾ含鉄染料、及び前記アゾ含鉄染料を少なくとも有し、産業用インクジェットインクに適した油性インク組成物を提供することを目的とする。
【課題を解決するための手段】
【００１３】
本発明のアゾ含鉄染料、特に本発明のインクジェット用黒色着色剤は、下記の式（１）で表す構造であるアゾ含鉄染料である。
【化１】
0006727647.tif 000002
（式（１）中、Ｒ１は、同一または異なり、水素原子、炭素数１〜１２のアルキル基であり、Ｒ２、Ｒ３は、同一または異なり、炭素数３〜１０のアルキル基であり、Ａ＋は少なくとも炭素数３〜１８のアルキル基を有する一価のアンモニウムイオンまたはグアニジン誘導体のアンモニウムイオンを示す。）
【００１４】
本発明のアゾ含鉄染料は、前記式（１）で表すアゾ含鉄染料が、
下記の式（２）
【化２】
0006727647.tif 000003
（式（２）中、Ｒ２、Ｒ３は、同一または異なり、炭素数３〜１０のアルキル基であり、
Ａ＋は、式（３）
【化３】
0006727647.tif 000004
（式（３）中、Ｒ４、Ｒ６は、同一または異なり、水素原子、炭素数１〜８のアルキル基を示し、Ｒ５は、炭素数１〜１８のアルキル基を示す。）
で表すアンモニウムイオンまたは式（４）
【化４】
0006727647.tif 000005
（式（４）中、Ｒ７、Ｒ８は、同一または異なり、水素原子、炭素数１〜８のアルキル基を示す。）
で表すグアニジン誘導体のアンモニウムイオンである。）
で表すアゾ含鉄染料であることが好ましい。
【００１５】
本発明のアゾ含鉄染料は、式（１）または式（２）で表すアゾ含鉄染料が、メチルエチルケトンに対して、７重量％の濃度の溶液にしたときの電気伝導度Ｋが、０．３〜２．６ｍＳ／ｃｍであることが好ましい。
本発明のアゾ含鉄染料は、前記式（１）または式（２）で表すアゾ含鉄染料のアルカリ金属イオンが１０００ｐｐｍ以下であるであることが好ましい。
【００１６】
本発明の油性インク組成物は、前記アゾ含鉄染料と油性液媒体とを少なくとも有することを特徴とするものである。
本発明の油性インク組成物は、インクジェット用油性インク組成物であることが好ましく、特に産業用インクジェット用黒色油性インク組成物であることが好ましい。
【発明の効果】
【００１７】
本発明のアゾ含鉄染料は、クロムなどの環境上問題となる重金属を含んでいないのでアゾ含クロム染料（例えば、Ｃ．Ｉ．ＳＯＬＶＥＮＴ  ＢＬＡＣＫ  ２３、２７、２８、２９、３５、４５）に比べ、安全性が高く、環境汚染の問題は少ない。並びに、着色能力が高く、これまでの一般的な染料に比べて、少ない量で同等の色濃度を発現することができる。またケトン系溶剤やアルコール溶剤、またはその他の有機溶媒への実用的な溶解安定性を有している。
【００１８】
本発明のアゾ含鉄染料を使用したインク組成物は安全性が高いため、使用できる用途の範囲が広がり、各種メディアへ使用することができる。
【図面の簡単な説明】
【００１９】
【図１】本発明のアゾ含鉄染料Ａ１の吸光度曲線である。
【図２】本発明のアゾ含鉄染料Ａ２の吸光度曲線である。
【図３】本発明のアゾ含鉄染料Ａ３の吸光度曲線である。
【図４】本発明を適用外であるアゾ含鉄染料Ｂ３の吸光度曲線である。
【発明を実施するための形態】
【００２０】
以下、本発明の実施例を詳細に説明するが、本発明の範囲はこれらの実施形態に限定されるものではない。なお、本願明細書において、「〜」とはその前後に記載される数値を下限値及び上限値として含む意味で使用される。
【００２１】
産業用インクジェット油性インクでは、現在、アルコール・グリコール系有機溶剤を主に構成するインクとケトン系有機溶剤を主に構成するインクと、特性の違う２種類のインク系に分かれてインクジェットプリンターに使用されている。本発明の黒色アゾ含鉄染料は、モノアゾ色素の構造骨格とその骨格を構成するベンゼン環に有する置換基の種類を調整し、更に対イオンを構成するアンモニウム塩の構造を調整し、アルコール・グリコール系有機溶剤にも、ケトン系有機溶剤にも、実用的に問題のない、溶解性を示すことができる。そのため、本発明の黒色アゾ含鉄染料は、両方の溶剤系油性インクを用いる産業用インクジェットに対応することができる。
【００２２】
本発明に用いる黒色染料は、式（１）または式（２）に示されるアゾ含鉄染料で、モノアゾ色素と３価の鉄とが２：１型の錯体構造を構成し、これがアニオンを形成し、アンモニウムイオンと結合したものと推定される。
【化５】
0006727647.tif 000006
（式（１）中、Ｒ１は、同一または異なり、水素原子、炭素数１〜１２のアルキル基であり、Ｒ２、Ｒ３は、同一または異なり、炭素数３〜１０のアルキル基であり、Ａ＋は炭素数３〜１８のアルキル基を有する一価のアンモニウムイオンまたはグアニジン誘導体のアンモニウムイオンから得られる残基を示す。）
【００２３】
炭素数３〜１８のアルキル基を有する一価のアンモニウムイオンまたはグアニジン誘導体のアンモニウムイオンは、
好ましくは式（３）
【化６】
0006727647.tif 000007
（式（３）中、Ｒ４、Ｒ６は、同一または異なり、水素原子、炭素数１〜８のアルキル基を示し、Ｒ５は、炭素数１〜１８のアルキル基を示す。）
で表すアンモニウムイオン
または式（４）
【化７】
0006727647.tif 000008
（式（４）中、Ｒ７、Ｒ８は、同一または異なり、水素原子、炭素数１〜８のアルキル基を示す。）
で表すグアニジン誘導体のアンモニウムイオンである。
【００２４】
本発明のアゾ含鉄染料の好ましい実施様態としては、式（５）に示すアゾ含鉄染料を挙げることができる。
【化８】
0006727647.tif 000009
（式（５）中、Ｒ２、Ｒ３は、同一または異なり、炭素数３〜１０のアルキル基であり、Ａ＋は、炭素数３〜１８のアルキル基を有する一価のアンモニウムイオンまたはグアニジン誘導体のアンモニウムイオンから得られる残基である。）
式（１）に示すアゾ含鉄染料の置換基のニトロ基は、深色化する効果を有し、式（５）に示すアゾ基に対して、ｐ-位に置換すると、深色化効果が最大となるため、漆黒の黒色を呈する。
更に式（５）に示すアゾ含鉄染料の対イオンが式（３）で表すアンモニウムイオンまたは式（４）で表すグアニジン誘導体のアンモニウムイオンであることが好ましい
式（３）で表すアンモニウムイオンまたは式（４）で表すグアニジン誘導体のアンモニウムイオンを混合して用いても良い。
【００２５】
前記式（１）または式（２）または式（５）に示すアゾ含鉄染料の置換基Ｒ１のアルキル基は、炭素数１〜１２の直鎖または分岐鎖アルキル基であり、より具体的には、メチル基、エチル基、ｎ−プロピル基、ｉ−プロピル基、ｎ−ブチル基、ｉ−ブチル基、ｓｅｃ−ブチル基、ｔ−ブチル基、ｎ−ペンチル基、ｉ−ペンチル基、ｎｅｏ−ペンチル基、ｎ−ヘキシル基、ｎ−ヘプチル基、ｎ−オクチル基、２−エチルヘキシル基、ｎ−デシル基、ラウリル基などを挙げることができる。更にｉ−ブチル基、ｓｅｃ−ブチル基、ｔ−ブチル基、ｉ−ペンチル基、２−エチルヘキシル基が好ましい。
【００２６】
前記式（１）または式（２）または式（５）に示すアゾ含鉄染料の置換基Ｒ２、Ｒ３のアルキル基は、炭素数３〜１０の直鎖または分岐鎖アルキル基であり、より好ましくは炭素３〜８の直鎖または分岐鎖アルキル基であり、より具体的には、ｎ−プロピル基、ｉ−プロピル基、ｎ−ブチル基、ｉ−ブチル基、ｓｅｃ−ブチル基、ｔ−ブチル基、ｎ−ペンチル基、ｉ−ペンチル基、ｎｅｏ−ペンチル基、ｎ−ヘキシル基、ｎ−ヘプチル基、ｎ−オクチル基、２−エチルヘキシル基などを挙げることができる。更にｎ−ブチル基、ｉ−ブチル基、ｓｅｃ−ブチル基、ｔ−ブチル基、ｉ−ペンチル基、ｎ-ヘキシル、ｎ−オクチル基、２−エチルヘキシル基が好ましい。
【００２７】
式（３）中のＲ４、Ｒ６のアルキル基は、同一または異なり、炭素数１〜８の直鎖または分岐鎖アルキル基であり、具体的には、メチル基、エチル基、ｎ−プロピル基、ｉ−プロピル基、ｎ−ブチル基、ｉ−ブチル基、ｓｅｃ−ブチル基、ｔ−ブチル基、ｎ−ペンチル基、ｉ−ペンチル基、ｎｅｏ−ペンチル基、ｎ−ヘキシル基、ｎ−ヘプチル基、ｎ−オクチル基などを挙げることができる。好ましくは、メチル基である。式（３）中のＲ５のアルキル基は、炭素数１〜１８の直鎖または分岐鎖アルキル基であり、具体的には、メチル基、エチル基、ｎ−プロピル基、ｉ−プロピル基、ｎ−ブチル基、ｉ−ブチル基、ｓｅｃ−ブチル基、ｔ−ブチル基、ｎ−ペンチル基、ｉ−ペンチル基、ｎｅｏ−ペンチル基、ｎ−ヘキシル基、ｎ−ヘプチル基、ｎ−オクチル基、２−エチルヘキシル基、ｎ−デシル基、トデシル基、ラウリル基、ステアリル基などを挙げることができる。好ましくは、炭素数７〜１６の直鎖または分岐鎖アルキル基であり、特に好ましくは、炭素数８〜１５の分岐鎖アルキル基である。
【００２８】
式（４）中のＲ７、Ｒ８のアルキル基は、同一または異なり、炭素数１〜８の直鎖または分岐鎖アルキル基であり、具体的には、メチル基、エチル基、ｎ−プロピル基、ｉ−プロピル基、ｎ−ブチル基、ｉ−ブチル基、ｓｅｃ−ブチル基、ｔ−ブチル基、ｎ−ペンチル基、ｉ−ペンチル基、ｎｅｏ−ペンチル基、ｎ−ヘキシル基、ｎ−ヘプチル基、ｎ−オクチル基などを挙げることができる。好ましくは、メチル基である。
【００２９】
前記黒色アゾ含鉄染料は、分子内に、ニトロ基と特定範囲の炭素数を有する２つのアルキル基が結合したアミノ基を有することにより、アゾ鉄錯体においても、可視光域の吸収波長が深色化し、実用的に、充分な黒色を呈することができる。このことによって、クロムやコバルトの様な環境上の問題とされて敬遠されている特定の遷移金属を使用せず、さらに六価クロムのリスクも回避できる。
また三原色を利用した減法混色を用いた黒色配合した着色剤では、各着色剤の堅牢性、溶解性、色相が違うため、退色した場合、大きく色相が変色する。それに対し、単一で黒色を呈する着色剤は、退色後の変色が少ないため、印字物に好適である。
【００３０】
また、本発明に用いる黒色アゾ含鉄染料は、分子内に、特定範囲の炭素数を有するジアルキル基が結合したアミノ基と、特定範囲の炭素数のアルキル基を有する一価のアンモニウム構造またはグアニジン誘導体のアンモニウム構造を有することにより、黒色アゾ含鉄染料分子の溶解性をコントロールしている。そのため、アルコール系またはグリコール系有機溶媒とケトン系有機溶剤に対して、実用的に充分な溶解安定性を示し、更に溶解した状態で、漆黒性の高い黒色を示す。
【００３１】
また、本発明のアゾ含鉄染料である前記式（１）または式（２）で表すアゾ含鉄染料が、メチルエチルケトンに対して、７重量％（ｗｔ％）の濃度の溶液にしたときの電気伝導度Ｋが、０．３〜２．６ｍＳ／ｃｍであり、０．８〜２．３ｍＳ／ｃｍことが更に好ましい。このことにより、電荷のコントロールが良好で、純度の高いインクジェット用インクに好適な染料を提供できる。
更に、産業用インクジェットプリンターとして、広く用いられている荷電量制御式のコンティニュアス型（連続式）インクジェットプリンター用のインクにおいては、染料の電気伝導度が、重要なファクターになり、安定的な電導度特性が好まれる。
【００３２】
本発明のアゾ含鉄染料である前記式（１）または式（２）で表すアゾ含鉄染料のアルカリ金属イオンが１０００ｐｐｍ以下であり、５００ｐｐｍ以下であることが更に好ましい。このことにより、インクジェット用インクの好適な表面張力に調整できる。
更に、インクジェットインクに添加される添加剤、例えば、特開２０１３−２３６３６号公報のレベリング剤、ジメチルシロキサン鎖とポリアルコキシ基を有する化合物や特開２００２−３４８５０８号公報に示すはじき防止剤の式（２）のシリコン化合物やシリコン系界面活性剤などのシリコン化合物とのＮａ錯体の生成を抑制することができる。このようなことにより、インクジェットプリンターのヘッドの目詰まりやインクジェットインクの吐出安定性の改善に貢献できる。
【００３３】
本発明のアゾ鉄錯体の製造方法は、
工程１：ジアゾ化カップリング反応でモノアゾ色素を得る工程
工程２：モノアゾ色素を鉄化して、アゾ含鉄染料を得る工程
工程３：得られたアゾ含鉄染料の対イオンを調節する工程
工程４：得られたアゾ含鉄染料を濾過・水洗する工程
工程５：濾過されたアゾ含鉄染料を乾燥する工程
を少なくとも有する。この製造方法によれば、高純度のアゾ含鉄染料を得ることができる。以下、各工程を詳しく説明する。
【００３４】
第１工程  モノアゾ色素の合成
第１の工程である反応工程は、下記式（６）に示すように、特定構造の芳香族アミンを公知の方法でジアゾ化し、特定のジアルキルアミノを有するアミノフェノールに、常法により、ジアゾ化カップリング反応させて、モノアゾ色素を得る工程である。
【化９】
0006727647.tif 000010
（式（６）中、Ｒ１、Ｒ２及びＲ３は、前記と同定義である）
【００３５】
一例を示すと、水系または水−低級アルコール系溶媒に、水酸基のような金属錯塩形成に適する置換基を有するアミノフェノール（ジアゾ成分）が塩酸で希釈調製された水溶液と、亜硝酸ナトリウム（例えば、３６重量％調製水溶液）とを加え、０〜５℃の温度にて１〜３時間攪拌することによりアミノフェノールをジアゾ化し、ジアゾ化溶液を得る。過剰な亜硝酸を、スルファミン酸等で分解する。
【００３６】
次いでアミノフェノール誘導体を、アルカリ水溶液に溶解または細かく分散し、その溶液にジアゾ化溶液を滴下し、水系または水−低級アルコール系溶媒中で、室温または低温で、数時間攪拌しながら、ジアゾ化カップリング反応を行ってモノアゾ色素を得る。
前記工程では、モノアゾ色素を濾過、水洗し、ウェットケーキを得る。さらにそのウェットケーキを乾燥しても良い。また得られたモノアゾ色素の反応液を次の工程に使用しても良い。
【００３７】
第２工程  モノアゾ色素の鉄化
第２の工程である金属化工程は、前記工程で得られたモノアゾ色素を鉄化してアゾ含鉄中間体（アゾ含鉄錯塩）を得る工程である。
【００３８】
モノアゾ色素を、溶媒に分散または溶解させ、更に鉄化剤を加え、鉄化反応させる。それにより所望の対イオンを有するアゾ含鉄中間体が簡便に得られる。溶媒は、水、水−有機溶剤混合溶液、有機溶媒であることが好ましく、なかでも水−一価低級アルコールであることが好ましい。
鉄化剤として、硫酸第二鉄、硫酸第一鉄、塩化第二鉄、塩化第一鉄、硝酸第二鉄、酢酸鉄、及び乳酸鉄が挙げられる。鉄化剤の量は、配位子となるモノアゾ色素１当量に対して、鉄の量が１／２〜２当量であることが好ましく、１／２〜２／３当量であることがより好ましい。また鉄化反応は、使用する溶媒の種類に適した温度で、加熱反応または還流撹拌しながら行うものであることが好ましい。鉄化反応は、反応促進剤やｐＨ調整剤のような添加剤を加えて行ってもよい。酸や塩基を加えることによってｐＨ調整を行うことにより、アゾ含鉄中間体の対イオンを、例えば、水素イオン、ナトリウムイオン、カリウムイオン、アンモニウムイオン、有機アンモニウムイオンまたはこれらの混合物の対イオンに調製できる。
【００３９】
有機溶剤としては、親水性有機溶剤、アミド系溶剤、エーテル系溶剤、ケトン系溶剤、スルホキシド系溶剤、及び芳香族炭化水素系溶剤を挙げることができ、なかでも親水性有機溶剤が好適である。
【００４０】
親水性有機溶剤としては、例えば、エタノール、ｎ−プロパノール、イソプロパノール、ｎ−ブタノール、イソブタノール、アミルアルコール、ベンジルアルコール、シクロヘキサノール、ジアセトンアルコールのようなアルコール類；エチレングリコールモノメチルエーテル、エチレングリコールモノエチルエーテル、プロピレングリコールモノメチルエーテル、プロピレングリコールモノエチルエーテル、ジエチレングリコールモノエチルエーテル、ジエチレングリコールモノブチルエーテル、ジプロピレングリコールモノエチルエーテルのようなグリコールのアルキルエーテル類；エチレングリコールモノアセテート、プロピレングリコールモノアセテートのようなグリコールのアセテート類；エチレングリコール、ジエチレングリコール、トリメチレングリコール、トリエチレングリコール、テトラエチレングリコール、ポリエチレングリコール、プロピレングリコール、ブタンジオールのようなグリコール類が挙げられる。なかでもアルコール類またはグリコール類が好ましい。
【００４１】
第３工程  イオン交換
第３の工程であるイオン交換工程は、本発明に用いるアミン（炭素数３〜１８のアルキル基を有する一価のアミンまたはグアニジン誘導体）を用いて、金属化工程で得られたアゾ含鉄中間体の対イオンを所望の対イオンに交換し、アゾ含鉄染料のウエットケーキを得る工程である。前記工程で得られたアゾ含鉄中間体の対イオンが水素イオンとする場合、水素イオンを、アンモニウム化剤（炭素数３〜１８のアルキル基を有する一価のアミンまたはグアニジン誘導体）を用いて対イオンを再交換し、アゾ含鉄染料を得る。アンモニウム化剤（炭素数３〜１８のアルキル基を有する一価のアミンまたはグアニジン誘導体）は、炭素数の異なるアミンの混合物であってもよい。
【００４２】
対イオンの交換に用いられる酸、塩基、及びアンモニウム化剤の量や反応温度のような各条件を組み合わせることにより、混合イオンを対イオンとして有するアゾ含鉄染料が得られる。混合イオン中のカチオンの８６モル％以上、特に９０モル％以上が所望のアンモニウムイオンであるアゾ含鉄染料を簡便に得ることができる。
【００４３】
第２の工程である金属化工程と第３の工程であるイオン交換工程は、同一の反応系において、同時または順次に反応することができる。
【００４４】
【化１０】
0006727647.tif 000011
（式（７）中、Ｒ１〜Ｒ８は、前記と同定義である）
【００４５】
第４工程及び第５工程  濾過・洗浄・乾燥・粉砕工程
金属化工程の後、またはイオン交換工程の後、濾過工程を行ってもよい。濾過工程は、金属化工程（或いはその後のアルカリ処理）またはイオン交換工程で得られたアゾ含鉄染料を含む反応液を、濾過によってアゾ含鉄染料の固形物と溶媒とに分離して、アゾ含鉄染料のウエットケーキを得る工程である。濾過方法としては、濾紙濾過、袋濾過、遠心分離のような重圧濾過法；ヌッチェ、ムーアフィルター、ディスクフィルター、ドラムフィルター、オリバーフィルターを用いた真空濾過法；フィルタープレス、密閉式リーフフィルター、密閉式多段フィルターを用いた加圧濾過法を挙げることができる。濾過工程の後、洗浄工程を行ってもよい。水及び／または有機溶媒によってアゾ含鉄染料のウエットケーキを十分に洗浄する。洗浄液としては、水が好ましい。
上記アゾ含鉄染料のウエットケーキを用途目的に応じた組成物の中間体として用いることができる。
上記の工程を経た後、必要に応じて、乾燥工程を行う。得られたアゾ含鉄染料は、用途目的に応じて、公知の粉砕機を用い、解砕または粉砕することができる。
【００４６】
以下に、本発明のアゾ含鉄染料を具体的に例示する。本発明の範囲はこれらの実施形態に限定されるものではない。
【化１１】
0006727647.tif 000012
（式（８）中、Ｒ２〜Ｒ８は、前記と同定義であり、Ｒ９〜Ｒ１２は、ニトロ基またはＲ１と同定義である。）
【００４７】
【表１】
0006727647.tif 000013
【００４８】
【表２】
0006727647.tif 000014
【００４９】
油性インク組成物
本発明の油性インク組成物は、少なくとも油性液媒体と黒色アゾ含鉄染料を含有している。
いずれの適切な有機溶媒も使用することができ、好ましくは揮発性有機溶媒が挙げられる。好適には、アルコール・グリコール系有機溶剤及びケトン系有機溶剤が挙げられる。
【００５０】
ケトン系有機溶剤
ケトン系有機溶剤としては、例えば、アセトン、メチルエチルケトン、ジプロピルケトン、メチルイソブチルケトン、メチルイソプロピルケトンなどの低級アルキルケトン又はシクロヘキサノンなどの環状ケトンが挙げられる。なかでも、メチルエチルケトンは、樹脂類の溶解性、顔料の分散性、導電性や、インクの乾燥性について考慮すると、コンティニュアス型インクジェットプリンター用インク組成物に好ましく用いることができる。
【００５１】
アルコール・グリコール系有機溶剤
アルコール系有機溶剤は、メタノール、エタノール、プロパノール、イソプロパノール及びブタノール等の低級アルキルアルコールが挙げられる。
【００５２】
グリコール系有機溶剤として、グリコール、グリコールエール及びそのエステルが挙げられる。
ジオキサン、エチレングリコール、ジエチレングリコール、トリエチレングリコール、エチレングリコールモノメチルエーテル、エチレングリコールモノエチルエーテル、エチレングリコールモノブチルエーテル、エチレングリコールモノイソプロピルエーテル、エチレングリコールモノイソブチルエーテル、エチレングリコールモノフェニルグリコール、エチレングリコールモノベンジルグリコール、エチレングリコールジメチルエーテル、エチレングリコールジエチルエーテル、ジエチレングリコールモノメチルエーテル、ジエチレングリコールモノブチルエーテル、ジエチレングリコールモノイソプロピルエーテル、ジエチレングリコールモノイソブチルエーテル、ジエチレングリコールモノフェニルグリコール、ジエチレングリコールモノベンジルグリコール、ジエチレングリコールジメチルエーテル、ジエチレングリコールジエチルエーテル、トリエチレングリコールモノメチルエーテル、トリエチレングリコールモノブチルエーテル、トリエチレングリコールジメチルエーテル、トリエチレングリコールジエチルエーテル、プロピレングリコールモノメチルエーテル、プロピレングリコールモノエチルエーテル、プロピレングリコールモノプロピルエーテル、プロピレングリコールモノブチルエーテル、プロピレングリコールモノフェニルエーテル、ジプロピレングリコールモノメチルエーテル、ジプロピレングリコールモノブチルエーテル、ジプロピレングリコールモノプロピルエーテル、ジプロピレングリコールモノプロピルエーテル、トリプロピレングリコールモノメチルエーテル、トリプロピレングリコールモノブチルエーテル等が挙がられる。
【００５３】
また、上記以外の溶剤として、例えば、酢酸エチル、プロピオン酸エチル、乳酸エチル、酢酸プロピル及び酢酸ブチル等のエステル系溶剤、トルエン、キシレンなどの炭化水素系溶剤なども適宜用いることができる。
【００５４】
本発明のインク組成物は、１種以上の溶媒可溶性樹脂、つまり有機溶媒または有機溶媒混合物に可溶である公知の樹脂を含有する。具体的な樹脂の例には、セルロース系樹脂、アクリル樹脂、スチレン−アクリル樹脂、スチレン−マレイン酸樹脂、ポリビニルアセタール樹脂、ポリビニルアルコール樹脂、ロジン樹脂、ロジンエステル系樹脂、シリコーン樹脂、フェノール樹脂、クマロンインデン樹脂、テルペンフェノール樹脂、ノボラック樹脂、ケトン樹脂、アルデヒド樹脂、ポリエステル樹脂、ポリアミド樹脂、ポリイミド樹脂、テルペン樹脂、アルキッド樹脂、ウレタン樹脂、ケタール樹脂、エポキシ樹脂、尿素樹脂、メラミン樹脂、キシレン樹脂が選ばれ、１種または２種以上の樹脂が挙げられる。
【００５５】
セルロース系樹脂としては、ニトロセルロース（ニトロ基置換体）、セルロースプロピオネート、セルロースブチレート、セルロースアセテート、セルロースアセテートプロピオネート、セルロースアセテートブチレートなどの低級アシル基置換体、メチルセルロース、エチルセルロースなどの低級アルキル基置換体、硝酸セルロース、ヒドロキシプロピルセルロースなどを挙げることができる。これらセルロース誘導体は、単独または２種以上を混合して使用できる。
【００５６】
これらセルロース樹脂としては、分子量や水酸基に対する置換度などが異なるものが各種有るが、目的とするインクジェット記録用インク組成物の粘度に合わせて各種のものを適宜選択して使用するのが好ましい。例えば、２〜８個の炭素原子、好ましくは２〜５個の炭素原子を有する１種以上のエステル基によって、そのヒドロキシル基の幾つか又は全てがエステル官能基又は混在するエステル官能基を有するように修飾されているセルロースエステルが挙げられる。具体的にセルロースアセテートプロピオネート、セルロースアセテートブチレートなどのセルロースの低級アシル基置換体が好ましく、セルロースアセテートブチレートとしては、アセチル基およびブチリル基の置換度（ここで、置換度とは、グルコース単位の３個の水酸基がある置換基で完全に置換された場合、その置換基の置換度を１００％とする）がそれぞれ２〜２０％および３２〜５３％であるものが特に好ましい。またセルロースアセテートプロピオネートとしては、アセチル基およびプロピオニル基の置換度がそれぞれ０．５〜１０％および３５〜５５％であるものが特に好ましい。
【００５７】
スチレン・アクリル樹脂としては、スチレン、α−メチルスチレン、ビニルトルエン等のスチレン系モノマーと、アクリル酸、メタクリル酸、アクリル酸メチル、メタクリル酸メチル、アクリル酸エチル、メタクリル酸エチル、アクリル酸プロピル、メタクリル酸プロピル、アクリル酸イソプロピル、メタクリル酸イソプロピル、アクリル酸ブチル、メタクリル酸ブチル、アクリル酸アミル、メタクリル酸アミル、アクリル酸ヘキシル、メタクリル酸ヘキシル、アクリル酸−２−ヒドロキシエチル、メタクリル酸−２−ヒドロキシエチル、アクリル酸−２−ヒドロキシプロピル、メタクリル酸−２−ヒドロキシプロピル等のアクリル系モノマーとの共重合樹脂で、酸価が１２０以下のものが好ましい。スチレン・アクリル系共重合樹脂の分子量は３０００〜３００００とすることが好ましい。具体例としては、ジョンソンポリマー社製ジョンクリル６８、５８６、６１１など、三洋化成社製ハイマーＳＢＭ−１００、ハイマーＳＡＭ−９５５など、日本カーバイド社製ニカライトＮＣ−６５３１、ニカライトＮＣ−６１００などが挙げられるが、これらに限定されるものではなく、同時に２種類以上組み合わせることができる。
【００５８】
テルペンフェノール樹脂は、α−ピネン、β−ピネン、ジペンテン等のテルペン類とフェノール、ビスフェノール等のフェノール類との共重合体であり、目的に合わせてテルペン類及びフェノール類の種類を選択し、そのモル比を設定することができる。具体的一例を挙げれば、ＹＰ９０、ＹＰ−９０Ｌ、ＹＳポリスターＳ１４５、同＃２１００、同＃２１１５、同＃２１３０、同Ｔ８０、同Ｔ１００、同Ｔ１１５、同Ｔ１３０、同Ｔ１４５、マイティエースＧ１２５、同Ｇ１５０（以上、ヤスハラケミカル（株）製）などが挙げられるが、これらに限定されるものではなく、同時に２種類以上組み合わせて使用する事もできる。
【００５９】
ポリビニルブチラール樹脂は、ポリビニルアルコールとブチルアルデヒドを縮合することにより調製でき、目的に合わせてブチラール化度や水酸基、アセチル基の組成割合、重合度を設定することができる。油性インキとしては、インキ粘度や溶剤への溶解性を考慮すると、低重合度タイプの樹脂が好ましい。具体的一例を挙げれば、エスレックＢＬ−１、同ＢＬ−２、同ＢＬ−３、同ＢＬ−Ｓ、同ＢＭ−１、同ＢＭ−２、同ＢＭ−５、同ＢＭ−Ｓ、同ＢＨ−３、同ＢＨ−Ｓ、同ＢＸ−１、同ＢＸ−２、同ＢＸ−５、同ＢＸ−１０、同ＢＸ−５５、同ＢＸ−Ｌ（以上、積水化学工業（株）製）、デンカブチラール＃２０００−Ｌ、同＃３０００−１、同＃３０００−２、同＃３０００−４、同＃３０００−Ｋ、同＃４０００−１、同＃４０００−２、同＃５０００−Ａ、同＃６０００−Ｃ（以上、電気化学工業（株）製）などが挙げられる。
【００６０】
ケトン樹脂は、ケトン化合物とホルムアルデヒドとの縮合によって得られる。平均分子量が３０００以上の高分子化合物であれば、特に制限はない。これらは、例えば、続く水素化や、末端基修飾などの化学的に修飾されたものであってもよい。具体的には、日立化成工業社製の商品名ハイラック１１１、ハイラック２２２、荒川化学社製の商品名Ｋ−９０等が挙げられる。
【００６１】
ロジン変性マレイン酸樹脂は、ロジンとマレイン酸と多価アルコールのポリエステルであり、具体的には大日本インキ化学工業製のベッカサイトＰー７２０、Ｊ−８９６等、日立化成ポリマー社製の商品名テスポール１１０１、テスポール１１０３、テスポール１１０４、テスポール１１０５、テスポール１１５０、テスポール１１５１、テスポール１１５２、テスポール１１５５、テスポール１１５８、テスポール１１６１等が挙げられる。
【００６２】
本発明にかかるインク組成物は、インクジェットプリンター、好ましくは産業用インクジェットプリンター、特に荷電量制御式のコンティニュアス型（連続式）インクジェットプリンターに好適に用いることができる。この場合は、プリンタから吐出されたインク滴の電界による偏向量を調整するために、必要に合わせて導電調整剤が用いられる。
コンティニュアス型インクジェットプリンターに用いられる場合、本発明のインク組成物は、本発明のアゾ含鉄染料が有する導電性の働きが充分な導電性をインクに与えるため、実際には導電性塩を添加する必要がない場合を除いて、更に、導電調整剤として、１種以上の導電性塩を含んでもよい。
【００６３】
コンティニュアス型インクジェットプリンターに用いるインク組成物としては、液体状態で十分な電気伝導性が必要である。本発明のインク組成物は必要な導電性を調製するため、例えば塩などのイオン性化合物を添加できる。例えば、通常リチウム、ナトリウム及びカリウムなどのアルカリ金属塩；マグネシウム及びカルシウムなどのアルカリ土類金属塩；及び単純アンモニウム塩または第４級アンモニウム塩から選択される；これらの塩はハロゲン化合物（塩化物、臭化物、ヨウ化物、フッ化物）、過塩素酸塩、チオシアン酸塩、ギ酸塩、酢酸塩、硫酸塩、スルホン酸塩、プロピオン酸塩、トリフルオロ酢酸塩、トリフラート（トリフルオロ‐メタンスルホン酸塩）、ヘキサフルオロリン酸塩、ヘキサフルオロ‐アンチモン酸塩、テトラフルオロホウ酸塩、ピクリン酸塩及びカルボン酸塩、テトラブチルアンモニウムヘキサフルオロホスフェート、テトラブチルアンモニウムブロミド、テトラフェニルホウ素４級アンモニウム塩などが挙げられる。導電性塩がインク組成物中に、好ましくは、これらの量は、インク組成物の総重量の０．１から１０重量％、より好ましくは０．１から５重量％、更に好ましくは０．３から３重量％である。
【００６４】
本発明のインク組成物は、更に、これらの成分のいくつかの溶解安定性、印刷品質、定着性、粘度、表面張力等を調整するため、１種以上の添加剤を含んでもよい。
インク組成物は、支持体上におけるインクの液滴サイズを制御可能するために、公知の任意の適切な湿潤剤を使用することができる。湿潤剤の例は、アニオン性界面活性剤、カチオン性界面活性剤、ノニオン性界面活性剤または両性界面活性剤が使用できる。
【００６５】
アニオン性活性剤としては、脂肪酸塩，アルキル硫酸エステル塩，アルキルアリールスルホン酸塩，アルキルナフタレンスルホン酸塩，ジアルキルスルホン酸塩，ジアルキルスルホコハク酸塩，アルキルジアリールエーテルジスルホン酸塩，アルキルリン酸塩，ポリオキシエチレンアルキルエーテル硫酸塩，ポリオキシエチレンアルキルアリールエーテル硫酸塩，ナフタレンスルホン酸フォルマリン縮合物，ポリオキシエチレンアルキルリン酸エステル塩，グリセロールボレイト脂肪酸エステル，ポリオキシエチレングリセロール脂肪酸エステル等を例示できる。
【００６６】
非イオン性活性剤としては、ポリオキシエチレンアルキルエーテル，ポリオキシエチレンアルキルアリールエーテル，ポリオキシエチレンオキシプロピレンブロックコポリマー，ソルビタン脂肪酸エステル，ポリオキシエチレンソルビタン脂肪酸エステル，ポリオキシエチレンソルビトール脂肪酸エステル，グリセリン脂肪酸エステル，ポリオキシエチレン脂肪酸エステル，ポリオキシエチレンアルキルアミン，フッ素系，シリコン系等の非イオン性活性剤が例示できる。
カチオン性活性剤としては、アルキルアミン塩，第４級アンモニウム塩，アルキルピリジニウム塩，アルキルイミダゾリウム塩等を例示できる。
両イオン性活性剤としては、アルキルベタイン，アルキルアミンオキサイド，ホスファジルコリン等が例示できる。
【００６７】
その他の添加剤は、例えば、消泡剤、化学安定剤、ＵＶ安定剤、塩の腐食を阻害する安定化剤；殺菌剤、防かび剤等のバイオサイド、及びｐＨ調整剤などが挙げられる。
【００６８】
本発明のインク組成物を製造する方法について説明する。アゾ含鉄染料、樹脂(バインダー)、溶剤、必要に応じて各種添加剤を密閉容器に入れ、攪拌し均一に混合溶解し、その後、メンブランフィルター等で濾過する方法などが利用できる。必要に応じて加熱工程を含んでも良い。
【００６９】
本発明のインク組成物は、インクジェットプリンタがプリンタヘッドからのインク小滴の流れを噴出して、プリンタヘッドを通過する被印刷物の搬送に伴い、通常、高速で被印刷物に打ち込む。小滴は、制御された配列で配置されるように制御されることにより、被印刷物に対して、所望の文字、図形などを印刷することができる。例えば、印字物としてコード番号や文字、「賞味期限」などの日付および他の文字数字式データ等が挙げられる。また、本発明のインクを用いると、伝票、段ボール、商品パッケージ、プラスチックボトルまたは容器上にコンティニュアス型インクジェット記録できる。ボトルまたは容器は、いずれの種類のプラスチックからなっていてもよい。プラスチックの例としては、ポリエチレン、ポリプロピレン、ＰＶＣ、ナイロン、ＰＥＴ等のポリエステル、ポリカーボネート、ポリアセタール、ポリアクリレート、ポリウレタン、ポリエーテル、ポリスチレン及びポリイミド等がある。
【００７０】
本発明のインク組成物は、湿潤ガラス、プラスチック及び金属製品の表面上（例えば、ガラスビン、プラスチックボトル、アルミニウム容器上）にジェット印刷をすることができる。本発明のジェットインクは、ソーダ石灰ガラス、ホウ素化シリケートガラス、アルミノシリケートガラス、鉛ガラス及びホウ酸塩ガラス等を含む種々のガラス上にコンティニュアス型インクジェット記録ができる。
【００７１】
本発明のインク組成物は、また、金属容器上にコンティニュアス型インクジェット記録ができる。金属容器の例としては、アルミニウム、スチール、錫及び銅等からなる容器が挙げられる。また、金属容器の表面を、サンドブラスチング及び酸洗（ａｃｉｄ  ｃｌｅａｎｉｎｇ）等の前処理を施して、記録することにより、好適に印字できる。
【００７２】
本発明のアゾ含鉄染料を含有するインク組成物は、筆記具インクとしても好適である。本発明のインク組成物中に含有される含鉄染料の量は、インクの用途に依存して種々異なる。一般にマーキングペン用インクとしては５〜１０重量％。ボールペン用インクとしては１５〜２５重量％の量で用いられる。
【実施例】
【００７３】
次に実施例を挙げて本発明をより具体的に説明するが、勿論本発明はこれらのみに限定されるものではない。本実施例では、重量％をｗｔ％と表記する。
以下、本発明のアゾ含鉄染料及びそれが含有された油性インク組成物の実施例について、詳細に説明する。
【００７４】
（調製実施例１：アゾ含鉄染料Ａ１の合成）
５−ニトロ−２−アミノフェノール７．５ｇと、３５ｗｔ％の濃塩酸  １３．６ｇとを、５０．０ｇのイソプロパノールに加え溶解させ、氷浴で氷冷しながら３６ｗｔ％亜硝酸ナトリウム水溶液  ８．３ｇを徐々に加え、ジアゾ化してジアゾニウム塩を得た。
２０ｗｔ％水酸化ナトリウム水溶液２６．１ｇを２００ｇの水に加え、Ｎ、Ｎ−ジ−ｎ−ブチル−３−アミノフェノール１０．０ｇを加えて分散させ、この分散液に前記ジアゾニウム塩を滴下し、３時間反応させた。その後、ｐＨ２．６に調整して、析出したモノアゾ化合物を濾別、水洗し、８６．６ｇのウェットケーキを得た。
【００７５】
得られたモノアゾ化合物のウェットケーキ８６．６ｇに、２０ｗｔ％水酸化ナトリウム水溶液２１．５ｇと水２２５ｇ、ｎ−ブタノール１１．２ｇを加え９０℃で２．５時間撹拌した後、４０ｗｔ％第二硫酸鉄水溶液１１．８ｇを徐々に加え、９０℃で５時間反応を行った。反応後、室温まで冷却してｐＨ２．５に調整し、析出した生成物を濾別、水洗し、ウェットケーキを得た。
得られた鉄錯体化合物のウェットケーキに水２５０ｇとメタノール５０ｇを加えて４０℃に加熱し、この溶液に予め水１００．０ｇと３５ｗｔ％の濃塩酸２．７ｇ、１，３−ジ−Ｏ−トリルグアニジン（大内新興化学工業社製  商品名：ノクセラーＤＴ）５．４ｇで調整した水溶液を徐々に加えて、４０℃で３０分間撹拌した後に濾別、水洗、乾燥させ、下記式で示されるアゾ含鉄染料Ａ１が１９．０ｇ得られた。
【００７６】
【化１２】
0006727647.tif 000015
【００７７】
吸光度の測定方法
得られたアゾ含鉄染料を、メチルエチルケトンを用いて１０ｍｇ／１０００ｍｌの濃度に調整した溶液を作製し、紫外可視分光光度計（島津製作所社製  商品名：ＵＶ−１７００）を用い、測定した。
得られたアゾ含鉄染料Ａ１の可視吸収スペクトルを図１に示す。この図からもわかる通り、この濃度で十分な黒色である。
電気伝導度Ｋの測定方法
得られたアゾ含鉄染料を、メチルエチルケトンを用いて７ｗｔ％の濃度に調整した溶液を作製し、電気電導度計（Ｅｕｔｅｃｈ  Ｉｎｓｔｒｕｍｅｎｔｓ社製  商品名：ＣｙｂｅｒＳｃａｎ  ＣＯＮ１００）を用いて測定した。
得られたアゾ含鉄染料Ａ１の電気伝導度Ｋを測定すると、０．３９ｍＳ／ｃｍであった。
アルカリ金属イオンの測定方法
原子吸光測定器（バリアン  テクノロジーズ  ジャパンリミテッド社製  商品名：ＳｐｅｃｔｒＡＡ−２２０ＦＳ）を用い、アゾ含鉄染料中のＮａ含有量を測定した
得られたアゾ含鉄染料Ａ１のアルカリ金属イオンが１０００  ｐｐｍ以下であった。
【００７８】
（調製比較例１：アゾ含鉄染料Ｂ１の合成）
５−ニトロ−２−アミノフェノール７．５ｇと、３５ｗｔ％の濃塩酸１３．６ｇとを、５０．０ｇのイソプロパノールに加え溶解させ、氷浴で氷冷しながら３６ｗｔ％亜硝酸ナトリウム水溶液８．３ｇを徐々に加え、ジアゾ化してジアゾニウム塩を得た。
２０ｗｔ％水酸化ナトリウム水溶液２６．１ｇを２００ｇの水に加え、Ｎ、Ｎ−ジ−エチル−３−アミノフェノール７．５ｇを加えて分散させ、この分散液に前記ジアゾニウム塩を滴下し、３時間反応させた。その後、ｐＨ２．８に調整して析出したモノアゾ化合物を濾別、水洗し、８０．５ｇのウェットケーキを得た。
得られたモノアゾウェットケーキ８０．５ｇに、２０ｗｔ％水酸化ナトリウム水溶液２１．５ｇと水２２５ｇを加え９０℃で２．５時間撹拌した後、４０％第二硫酸鉄水溶液１１．８ｇを徐々に加え、９０℃で５時間反応を行った。反応後、室温まで冷却してｐＨ３．０に調整し、析出した生成物を濾別、水洗し、ウェットケーキを得た。
【００７９】
得られた鉄錯体化合物のウェットケーキに水２５０ｇとメタノール５０ｇを加えて４０℃に加熱し、この溶液に予め水１００．０ｇと３５ｗｔ％の濃塩酸２．７ｇ、１，３−ジ−Ｏ−トリルグアニジン（大内新興化学工業社製  商品名：ノクセラーＤＴ）５．４ｇで調整した水溶液を徐々に加えて、４０℃で３０分間撹拌した。その後に濾別、水洗、乾燥させ、下記式で示されるアゾ含鉄染料Ｂ１が１７．５ｇ得られた。
【００８０】
【化１３】
0006727647.tif 000016
【００８１】
得られたアゾ含鉄染料Ｂ１の電気伝導度Ｋを測定０．２０ｍＳ／ｃｍであった。
得られたアゾ含鉄染料Ｂ１のアルカリ金属イオンが１０００ｐｐｍ以下であった。
調製比較例１は、溶解性、電気伝導度が低く、インクに使用できなかった。
【００８２】
溶解性データ
【表３】
0006727647.tif 000017
【００８３】
調製実施例１で得られたアゾ含鉄染料Ａ１は、調製比較例１で得られたアゾ含鉄染料Ｂ１と比較すると、構造上では、エチル基とブチル基の炭素数２個の違いである。メチルエチルケトンとエタノールとのそれぞれの溶解性をみると、明らかにケトン溶解性も、アルコール溶解性も向上している。特にメチルエチルケトンの溶解性は、実用上、充分な溶解性を示した。
【００８４】
（調製実施例２：アゾ含鉄染料Ａ２の合成）
５−ニトロ−２−アミノフェノール７．５ｇと、３５ｗｔ％の濃塩酸１３．６ｇとを、５０．０ｇのイソプロパノールに加え溶解させ、氷浴で氷冷しながら３６％亜硝酸ナトリウム水溶液８．３ｇを徐々に加え、ジアゾ化してジアゾニウム塩を得た。
２０ｗｔ％水酸化ナトリウム水溶液２６．１ｇを２００ｇの水に加え、Ｎ、Ｎ−ジ−ｎ−ブチル−３−アミノフェノール１０．０ｇを加えて分散させ、この分散液に前記ジアゾニウム塩を滴下し、３時間反応させた。その後、ｐＨ２．６に調整して、析出したモノアゾ化合物を濾別、水洗し、８６．３ｇのウェットケーキを得た。
【００８５】
得られたモノアゾ化合物のウェットケーキ８６．３ｇに、２０ｗｔ％水酸化ナトリウム水溶液２１．５ｇと水２２５ｇ、ｎ−ブタノール１１．２ｇを加え９０℃で２．５時間撹拌した後、４０ｗｔ％第二硫酸鉄水溶液１１．８ｇを徐々に加え、９０℃で５時間反応を行った。反応後、室温まで冷却してｐＨ３．０に調整し、析出した生成物を濾別、水洗し、ウェットケーキを得た。
得られた鉄錯体化合物のウェットケーキに水２５０ｇとメタノール５０ｇを加えて４０℃に加熱し、この溶液に予め水８３．２ｇと３５ｗｔ％の濃塩酸２．３ｇ、ｔｅｒｔ−アルキル一級アミン（ダウケミカル社製  商品名：PRIMENE 81-R）４．５ｇで調整した水溶液を徐々に加えて、４０℃で３０分間撹拌した。その後に濾別、水洗、乾燥させ、下記式で示されるアゾ含鉄染料Ａ２が１７．３ｇ得られた。
【００８６】
【化１４】
0006727647.tif 000018
【００８７】
得られたアゾ含鉄染料Ａ２の可視吸収スペクトルを図２に示す。図１と同様十分黒色であった。
得られたアゾ含鉄染料Ａ２の電気伝導度Ｋを測定すると、０．９９ｍＳ／ｃｍであった。
得られたアゾ含鉄染料Ａ２のアルカリ金属イオンが１０００ｐｐｍ以下であった。
溶解性データ
【００８８】
（調製比較例２：アゾ含鉄染料Ｂ２の合成）
５−ニトロ−２−アミノフェノール７．５ｇと、３５ｗｔ％の濃塩酸１３．６ｇとを、５０．０ｇのイソプロパノールに加え溶解させ、氷浴で氷冷しながら３６ｗｔ％亜硝酸ナトリウム水溶液８．３ｇを徐々に加え、ジアゾ化してジアゾニウム塩を得た。
２０ｗｔ％水酸化ナトリウム水溶液２６．１ｇを２００ｇの水に加え、Ｎ、Ｎ−ジ−エチル−３−アミノフェノール  ７．５ｇを加えて分散させ、この分散液に前記ジアゾニウム塩を滴下し、３時間反応させた。その後、ｐＨ２．８に調整して析出したモノアゾ化合物を濾別、水洗し、８０．５ｇのウェットケーキを得た。
【００８９】
得られたモノアゾウェットケーキ８０．５ｇに、２０ｗｔ％水酸化ナトリウム水溶液２１．５ｇと水２２５ｇを加え、９０℃で２．５時間撹拌した後、４０ｗｔ％第二硫酸鉄水溶液１１．８ｇを徐々に加え、９０℃で５時間反応を行った。反応後、室温まで冷却してｐＨ３．０に調整し析出した生成物を濾別、水洗し、ウェットケーキを得た。
得られた鉄錯体化合物のウェットケーキに水２５０ｇとメタノール５０ｇを加えて４０℃に加熱し、この溶液に予め水８３．２ｇと３５ｗｔ％の濃塩酸２．３ｇ、ｔｅｒｔ−アルキル一級アミン（ダウケミカル社製  商品名：PRIMENE 81-R）４．５ｇで調整した水溶液を徐々に加えて４０℃で３０分間撹拌した後に、濾別、水洗、乾燥させ下記式で示されるアゾ含鉄染料Ｂ２が１５．６ｇ得られた。
【００９０】
【化１５】
0006727647.tif 000019
【００９１】
得られたアゾ含鉄染料Ｂ２の電気伝導度Ｋを測定すると、０．８６ｍＳ／ｃｍであった。
得られたアゾ含鉄染料Ｂ２のアルカリ金属イオンが１０００ｐｐｍ以下であった。
溶解性データ
【表４】
0006727647.tif 000020
【００９２】
調製実施例２で得られたアゾ含鉄染料Ａ２は、調製比較例２で得られたアゾ含鉄染料Ｂ２と比較すると、構造上では、エチル基とブチル基の炭素数２個の違いである。メチルエチルケトンとエタノールとのそれぞれの溶解性をみると、明らかにケトン溶解性も、アルコール溶解性も向上している。特にメチルエチルケトンの溶解性は、実用上、充分な溶解性を示した。アルキル第１級アミンを対イオンにしたアゾ含鉄染料は、グアニジンを対イオンにしたアゾ含鉄染料より良好な傾向があった。
【００９３】
（調製実施例３：アゾ含鉄染料Ａ３の合成）
５−ニトロ−２−アミノフェノール１６．１ｇと、３５ｗｔ％の濃塩酸３２．９ｇとを、１２５．０ｇのイソプロパノールに加え溶解させ、氷浴で氷冷しながら３６％亜硝酸ナトリウム水溶液１８．１ｇを徐々に加え、ジアゾ化してジアゾニウム塩を得た。
２０ｗｔ％水酸化ナトリウム水溶液５７．０ｇを２００ｇのメタノールに加え、Ｎ、Ｎ−ジ−ｎ−ヘキシル−３−アミノフェノール２７．７ｇを加えて溶解させ、この溶液に前記ジアゾニウム塩を滴下し、３時間反応させた。その後、ｐＨ２．６に調整して、析出したモノアゾ化合物を濾別、水洗し、１１７．０ｇのウェットケーキを得た。
【００９４】
得られたモノアゾ化合物のウェットケーキ１０４．０ｇに、２０ｗｔ％水酸化ナトリウム水溶液２２．６ｇと水２１７ｇ、ｎ−ブタノール１１．２ｇを加え９０℃で２．５時間撹拌した後、４０ｗｔ％第二硫酸鉄水溶液１１．８ｇを徐々に加え、９０℃で５時間反応を行った。反応後、室温まで冷却してｐＨ２．２に調整し、析出した生成物を濾別、水洗、乾燥し、２０．６ｇの鉄錯体化合物を得た。
得られた鉄錯体化合物にプロピレングリコールモノメチルエーテル３７５ｇとｔｅｒｔ−アルキル一級アミン（ダウケミカル社製  商品名：PRIMENE 81-R）４．５ｇを加えて１２５℃で２時間撹拌して９０℃に冷却した。この反応液を予め調整した水６００ｇ中に投入し、ｐＨ  ７．０に調整し、濾別、水洗、乾燥させ、下記式で示されるアゾ含鉄染料Ａ３が２３．３ｇ得られた。
【００９５】
【化１６】
0006727647.tif 000021
【００９６】
得られたアゾ含鉄染料Ａ３の可視吸収スペクトルを図３に示す。図１と同様十分黒色であった。
得られたアゾ含鉄染料Ａ３の電気伝導度Ｋを測定すると、０．９２ｍＳ／ｃｍであった。
得られたアゾ含鉄染料Ａ３のアルカリ金属イオンが  １０００ｐｐｍ以下であった。
溶解性データ
【表５】
0006727647.tif 000022
【００９７】
調製実施例３で得られたアゾ含鉄染料Ａ３は、調製実施例２で得られたアゾ含鉄染料Ａ２及び調製比較例２で得られたアゾ含鉄染料Ｂ２と比較すると、構造上では、エチル基、ブチル基、ヘキシル基の炭素数２個ずつの違いである。メチルエチルケトンとエタノールとのそれぞれの溶解性をみると、明らかにケトン溶解性も、アルコール溶解性もかなり向上している。
【００９８】
（調製比較例３：アゾ含鉄染料Ｂ３の合成）
５−ニトロ−２−アミノフェノール９．３ｇと、３５ｗｔ％の濃塩酸１７．１ｇとを、５０．０ｇのイソプロパノールに加え溶解させ、氷浴で氷冷しながら３６ｗｔ％亜硝酸ナトリウム水溶液１１．２ｇを徐々に加え、ジアゾ化してジアゾニウム塩を得た。
２０ｗｔ％水酸化ナトリウム水溶液２８．９ｇを６０ｇの水に加え、βーナフトール８．４ｇを加えて溶解させ、この溶液に前記ジアゾニウム塩を滴下し、３時間反応させた。その後、ｐＨ２．８に調整して析出したモノアゾ化合物を濾別、水洗し、８５．０ｇのウェットケーキを得た。
【００９９】
得られたモノアゾウェットケーキ８５．０ｇに、２０ｗｔ％水酸化ナトリウム水溶液２７．５ｇと水２７５ｇとｎ−ブタノール１３．７ｇを加え、９０℃で２．５時間撹拌した後、４０ｗｔ％第二硫酸鉄水溶液１３．７ｇを徐々に加え、９０℃で３時間反応を行った。反応後、室温まで冷却してｐＨ３．０に調整し析出した生成物を濾別、水洗し、ウェットケーキを得た。
得られた鉄錯体化合物のウェットケーキに水２５０ｇとメタノール５０ｇを加えて４０℃に加熱し、この溶液に予め水１０１ｇと３５ｗｔ％の濃塩酸２．７ｇ、ｔｅｒｔ−アルキル一級アミン（ダウケミカル社製  商品名：PRIMENE 81-R）５．５ｇで調整した水溶液を徐々に加えて４０℃で３０分間撹拌した後に濾別、水洗、乾燥させ下記式で示されるアゾ含鉄染料Ｂ３が１８．５ｇ得られた。
【０１００】
【化１７】
0006727647.tif 000023
【０１０１】
得られたアゾ含鉄染料Ｂ３の可視吸収スペクトルを図４に示す。
得られたアゾ含鉄染料Ｂ３の電気伝導度Ｋを測定すると、１．４５ｍＳ／ｃｍであった。
得られたアゾ含鉄染料Ｂ３のアルカリ金属イオンが１０００ｐｐｍ以下であった。
溶解性データ
【表６】
0006727647.tif 000024
【０１０２】
調製比較例３で得られたアゾ含鉄染料Ｂ３は、調製実施例２で得られたアゾ含鉄染料Ａ２と比較すると、溶解性は、同等であるが、メチルエチルケトンに溶解すると、茶色の色相を呈し、単独では黒色インクとしては使えないものであった。
【０１０３】
油性インク組成物の作成
実施例１
セルロース系樹脂６重量部、硝酸リチウム１重量部、アゾ含鉄染料Ａ１  ３重量部を、メチルエチルケトン７０重量部、エタノール１０重量部、イソプロピルアルコール１０重量部を撹拌溶解する。その後、混合溶液を目開き１．０μｍのフィルターでろ過して、インクジェットプリンター用のインクを得た。
インクジェットプリンターを用い、得られたインクを、インクカートリッジに装填して使用した結果、黒色の印字を得た。印字濃度及びインクの吐出安定性は実用的に問題はなかった。
【０１０４】
実施例２
実施例１のアゾ含鉄染料Ａ１に代えて、アゾ含鉄染料Ａ２を使用する以外、同じ手順でインクを得た。
得られたインクを、実施例１と同様に、インクジェットプリンターで、インクカートリッジに装填して使用した結果、黒色の印字を得た。印字濃度及びインクの吐出安定性は実用的に問題はなかった。
【０１０５】
実施例３
実施例１のアゾ含鉄染料Ａ１に代えて、アゾ含鉄染料Ａ３を使用する以外、同じ手順でインクを得た。
得られたインクを、実施例１と同様に、インクジェットプリンターで、インクカートリッジに装填して使用した結果、黒色の印字を得た。印字濃度及びインクの吐出安定性は実用的に問題はなかった。
【０１０６】
比較例１
実施例１のアゾ含鉄染料Ａ１に代えて、アゾ含鉄染料Ｂ１を使用する以外、同じ手順でインクを得た。
得られたインクは溶剤への溶解性が悪く、インクジェットプリンター用インクとしては使用できなかった。
【０１０７】
比較例２
実施例１のアゾ含鉄染料Ａ１に代えて、アゾ含鉄染料Ｂ２を使用する以外、同じ手順でインクを得た。
得られたインクを、実施例１と同様に、インクジェットプリンターで、インクカートリッジに装填して使用した結果、隠蔽性のない茶色の薄い印字を得た。
【産業上の利用可能性】
【０１０８】
本発明のアゾ含鉄染料は、クロム錯塩またはコバルト錯塩などの環境上問題のある重金属を含有しない油溶性含金属染料であり、油溶性溶剤（特にアルコール系またはグリコール系有機溶媒とケトン系有機溶剤）に対し、実用的に、充分溶解性を示す黒色染料である。
本発明のアゾ含鉄染料を含有するインク組成物は、茶色でなく良好な黒色を示し、産業用インクジェット油性インクとして、好適であり、吸収性並びに非吸収性の被記録媒体に対して、密着性が良好で、かつ印字適性も良好なコンティニュアス型インクジェットインク組成物が提供される。
【図１】
0006727647.tif 000029
【図２】
0006727647.tif 000030
【図３】
0006727647.tif 000031
【図４】
0006727647.tif 000032